(57)【要約】【課題】更なる耐久性を向上できる抵抗溶接用電極、すなわち高強度で高靭性で高再結晶温度の抵抗溶接用電極材料を提供すること。【解決手段】被溶接材を挾圧した状態で通電されることにより、被溶接材を電気抵抗熱で溶接するための抵抗溶接用電極の材料において、タングステン合金であって、そのタングステン合金は、カリウムを１０ｐｐｍ以上２００ｐｐｍ以下で、残部が実質的にタングステンである、高再結晶温度、高強度、及び高耐衝撃性を有する。【選択図】      なし【特許請求の範囲】
【請求項１】
被溶接材を挾圧した状態で通電されることにより、被溶接材を電気抵抗熱で溶接するための抵抗溶接用電極の材料において、タングステン合金であって、そのタングステン合金は、カリウムを１０ｐｐｍ以上２００ｐｐｍ以下で、残部が実質的にタングステンである、高再結晶温度、高強度、及び高耐衝撃性を有することを特徴とする抵抗溶接用電極材料。
【請求項２】
請求項１記載の抵抗溶接用電極材料において、再結晶温度が少なくとも１２００℃以上であることを特徴とする抵抗溶接用電極材料。
【請求項３】
請求項１記載の抵抗溶接用電極材料において、引張強度は室温で８５０ＭＰａ以上、１２００℃で４２０ＭＰａ以上であることを特徴とする抵抗溶接用電極材料。
【請求項４】
請求項１記載の抵抗溶接用電極材料において、理論密度比が９５％以上であることを特徴とする抵抗溶接用電極材料。
【発明の詳細な説明】
【０００１】
【発明の属する技術分野】
本発明は、抵抗溶接用電極材料に関し、特に、銅や銅合金の抵抗溶接に好適な抵抗溶接用電極材料に関する。
【０００２】
【従来の技術】
一般に、抵抗溶接は、金属材料からなる被溶接材を重ね合わせ、その重ね合わせた部分を一対の抵抗溶接用電極で挾んで強く加圧しながら数千アンペアの大電流を流すことで、重ね合わせた被溶接材に流れる電流を通じて発生する電気抵抗熱を溶接熱源として利用し被溶接材間を溶接する方法である。この抵抗溶接方法の場合、溶接部の温度は接触抵抗による発生する熱と熱放散の差によって決定される。発熱量は電流値、通電時間、及び材料の比抵抗、また、熱放散量は溶接部材の容積、熱伝導率、比重、及び比熟などによって支配される。
【０００３】
このため、比抵抗が小さく、熱伝導率が大きい銅や銅合金のような金属は、抵抗溶接法で溶接することが困難であった。
【０００４】
しかしながら、近年では、銅と反応しないタングステン（Ｗ）やモリブデン（Ｍｏ）系の電極、特に、固有抵抗値が高く、耐熱性に優れ、硬度および強度が高いといった特長を有するタングステン系の材料が電極として注目され、銅のような抵抗溶接が困難とされる金属でも、比較的良好に溶接できることが知られている。
【０００５】
しかしながら、タングステンといえども、銅や銅合金等のような固有抵抗値の低い金属を溶接する場合、僅かな使用回数、例えば、５００〜６００回で電極が変形したり、クラックやかけ等の損傷が生じたりし、使用できなくなっていた。そのため、その都度、頻繁に電極を交換する必要があるため生産性が悪く、製造コストが高くなる間題が生じていた。
【０００６】
特許文献１では、電極の耐久性を高めるために、Ｗ焼結合金から繊維状の組織を有する電極材料を形成し、当該繊維状組織の端面（ＲＤ面：圧延方向に対して垂直な断面）でワークを挟圧する溶接面を構成することで解決されることが開示されている。
【０００７】
【特許文献１】
特開２０００−１５８１７８号公報
【０００８】
【発明が解決しようとする課題】
抵抗溶接の場合、溶接条件にもよるが溶接部の温度は瞬間的に大凡１２００〜１５００℃の高温に達する。したがって、前記特許文献で開示された電極であっても、純タングステンの再結晶開始温度は約１１００℃であるので、使用初期では比較的高強度で耐衝撃性に優れた繊維状組織を有した電極であるものの、繰返し使用するうちに電極が再結晶し粗大な等軸粒組織に変化し脆くなる問題があった。すなわち、再結晶によって電極に必要な強度、耐衝撃性が著しく低下し、電極が変形したり、クラックやかけ等の損傷が生じた。
【０００９】
そこで、本発明の技術的課題は、更なる耐久性を向上できる抵抗溶接用電極、すなわち高強度で高靭性で高再結晶温度の抵抗溶接用電極材料を提供することにある。
【００１０】
【課題を解決するための手段】
上述したように、特許文献１においては、電極の耐久性を高めるために、上述のように電極を構成する組織の方向性に着目している。すなわち、繊維状組織の端面を溶接面とすることによって耐久性の向上を図っている。
【００１１】
しかしながら、組織の方向性をいかに制御しようとも、使用中に材料が再結晶して脆くなるので、強度や耐衝撃性が著しく低下し電極が変形したり、クラックや欠け等の損傷が生じるという問題は残る。
【００１２】
本発明では、電極の耐久性を高めるために電極の再結晶温度の向上を図った。すなわち、本発明者らは、再結晶温度を高めて繰返し使用による組織変化を極力少なくすることによって、再結晶による脆化を抑制でき、強度や耐衝撃性が著しく向上できることを見出し、本発明をなすに至ったものである。
【００１３】
本発明によれば、被溶接材を挾圧した状態で通電されることにより、被溶接材を電気抵抗熱で溶接するための抵抗溶接用電極の材料において、タングステン合金であって、そのタングステン合金は、カリウムを１０ｐｐｍ以上２００ｐｐｍ以下で、残部が実質的にタングステンである、高再結晶温度、高強度、及び高耐衝撃性を有することを特徴とする抵抗溶接用電極材料が得られる。
【００１４】
また、本発明によれば、前記抵抗溶接用電極材料において、再結晶温度が少なくとも１２００℃以上であることを特徴とする抵抗溶接用電極材料が得られる。
【００１５】
また、本発明によれば、前記抵抗溶接用電極材料において、引張強度は室温で８５０ＭＰａ以上、１２００℃で４２０ＭＰａ以上であることを特徴とする抵抗溶接用電極材料が得られる。
【００１６】
さらに、本発明によれば、前記抵抗溶接用電極材料において、理論密度比が９５％以上であることを特徴とする抵抗溶接用電極材料が得られる。
【００１７】
一般に、純タングステンは約１１００℃で再結晶開始するが、本発明において、再結晶開始温度を１２００℃以上にすることによって、抵抗溶接用電極として使用した場合、寿命、即ち、使用回数が著しく向上できることを見出した。
【００１８】
本発明において、再結晶温度の向上のための添加元素はカリウム（Ｋ）で、その量は材料の生産性もしくは加工歩留まり向上、リサイクルしやすさ等を考慮すると極力少なくすることが望ましい。
【００１９】
本発明では、Ｋ量は、１０ｐｐｍ以上２００ｐｐｍ以下が良く、望ましくは、５０〜１００ｐｐｍである。その理由は、１０ｐｐｍ未満であると再結晶温度の向上は見られず、一方、２００ｐｐｍを超えると素材の塑性加工が困難で製造歩留まりが悪いからである。
【００２０】
また、本発明において、タングステン合金の理論密度比は、９５％以上であることが好ましい。その理由は、９５％未満だと再結晶温度が１２００℃以上でも耐衝撃性、耐破壊性、耐磨耗性に欠けるためである。
【００２１】
【発明の実施の形態】
以下、本発明の実施の形態について説明する。
【００２２】
（第１の実施の形態）
常法により平均粒径４μｍのカリウム分散タングステン粉末を各種作製した。その粉末を冷間静水圧プレスにより、１００〜２００ＭＰａで成形したのち、水素気流中１８００〜２２００℃で１０〜３０時間の焼結を行い、厚さ５０ｍｍの焼結体を作製した。
【００２３】
得られた焼結体を１５００〜１７００℃で熱間圧延し、厚さ１ｍｍの板材（全圧延率９８％）とした。板材中のカリウム量は、５、１０、３０、５５、７２、１０３、１４７、２００、２２０、２５０ｐｐｍであった。カリウム量が多いほど熱間圧延性が低下した。カリウム量１００ｐｐｍ程度までは割れもほとんどなく良好な板材が得られた。カリウム量１００〜２００ｐｐｍ程度までは割れは発生し若干歩留まりが低下したが生産性に支障をきたすほどではなかった。なお、カリウム量が２００ｐｐｍを超えると割れが多く発生し歩留まりの低下が著しかった。
【００２４】
概略結果を下記表１中に示した。なお、カリウム量２００ｐｐｍ以下の板材の理論密度比は９９％以上であった。
【００２５】
得られた板材を水素中１０００〜２０００℃の温度で１時間加熱し、光学顕微鏡による組織観察を行い再結晶温度（再結晶開始温度）を調べた。その結果を下記表１に示す。カリウム量が多いほど再結晶温度は高く、カリウム量１０ｐｐｍ以上で純タングステン（５ｐｐｍのカリウム量）よりも１００℃以上再結晶開始温度が増加した。
【００２６】
さらに、引張試験および簡易衝撃試験を行い、引張強度および耐衝撃性を調べた。ここで、引張試験は加工材を室温および１２００℃（抵抗溶接用電極材料として使用した場合に瞬間的に材料に負荷する温度を想定）で歪み速度６．７×１０−４Ｓ−１で行った。その結果、室温および１２００℃いずれにおいても、カリウム量が多いほど引張強度は高かった。
【００２７】
カリウム量１０ｐｐｍ以上の板材の室温および１２００℃における引張強度は、それぞれ純タングステン（５ｐｐｍのカリウム量）の２．５倍以上および１．１倍以上で、カリウム量１０ｐｐｍ以上にすることによって強度を著しく向上することできた。
【００２８】
一方、簡易衝撃試験は加工材および１２００℃熱処理材（それぞれ抵抗溶接用電極材料として使用初期状態および繰返し使用した材料を想定）の試料に質量３０ｇの鋼球を２ｍの高さから自由落下させ衝撃を加え、試料表面の破壊状態を目視観察して、亀裂なし（○）、亀裂あり（△）、割れ（×）に区別した。その結果を下記表１中に示す。
【００２９】
下記表１に示すように、加工材の場合、純Ｗ（５ｐｐｍのカリウム量）は割れには至っていなかったが亀裂が確認された。カリウム量１０ｐｐｍ以上の材料には亀裂は見られなかった。１２００℃熱処理材の場合、カリウム量１０ｐｐｍの板材は若干亀裂は見られたものの、カリウム量１０ｐｐｍを超えると亀裂は確認されなかった。カリウム量１０ｐｐｍの板材の割れは熱処理温度（１２００℃）が再結晶開始温度と同じで、一部の組織が再結晶したためと思われる。
【００３０】
また、純タングステン（５ｐｐｍのカリウム量）は分断した。カリウム量１０ｐｐｍ以上にすることで強度だけでなく、耐衝撃性も著しく向上できた。
【００３１】
下記表１の板材から電極形状（たとえば、厚さ１×幅２０×長さ３０ｍｍの板材を作製した。直径０．５ｍｍの銅線を５本重ね合わせ、この一対の電極材料（たとえば５×２０ｍｍの面）で挟み５ｋＮで加圧し所定の電流（例えば、５０００Ａ）を流し寿命試験した。寿命は電極の変形やかけ等で判断した。その結果を下記表２に示す。
【００３２】
下記表２に示すように、純タングステン（５ｐｐｍのカリウム量）の場合は、６００回程度の溶接回数にすぎなかったが、再結晶開始温度を１２００℃以上（１０ｐｐｍ以上のカリウム量）にすることで溶接回数３５００以上と著しく寿命が伸びた。これは、再結晶開始温度を上昇させることで、室温特性（強度、耐衝撃性）だけでなく耐熱性も向上したためである。
【００３３】
【表１】
2004277810.tif 000002
【００３４】
【表２】
2004277810.tif 000003
（第２の実施の形態）
第１の実施の形態と同様な方法で一部の材料について厚さ２０〜４０ｍｍの焼結体を作製した。得られた焼結体を１５００〜１７００℃で熱間圧延し、厚さ１ｍｍの板材とした。
【００３５】
得られた板材の全圧延率は９５〜９７．５％で、板材中のカリウム量は、１０、５５、１０３、２００ｐｐｍであった。この板材を第１の実施の形態と同様な寿命試験を行った。その結果を下記表３に示した。
【００３６】
【表３】
2004277810.tif 000004
上記表３に示すように、理論密度比が９５％以上で良好な溶接回数が得られるが、９５％を下回ると欠けや割れが多く、従来材の純タングステン（表１のＮｏ．８のカリウム量５ｐｐｍ）と同程度以下の使用回数であった。
【００３７】
【発明の効果】
以上説明したように、本発明によれば、電極の再結晶温度を向上させることによって耐熱性が向上するだけでなく、強度や耐衝撃性も著しく向上するので、銅や銅合金等のように固有抵抗値の低い母材を溶接する場合においても、変形、クラック、欠け等の損傷が生じにくくなり、繰返し使用することができるので、生産性が向上し、製造コストが低廉になるという顕著な効果を奏する抵抗溶接用電極材料を提供することができる。